(57)【特許請求の範囲】
【請求項１】
リチウム、リチウム合金またはリチウムイオンを吸蔵・放出する化合物からなる負極と、正極と、非水溶媒に電解質を溶解した電解液とからなる非水電解液電池において、
前記正極活物質が一般式ＬｉxＮｉ(1-y)ＭyＯ2（０≦ｘ≦１．２，０＜ｙ≦０．５，ＭはＴｉ，Ｖ，Ｃｒ，Ｍｎ，Ｆｅ，Ｃｏ，Ｃｕ，Ｚｎ，Ａｌ，Ｂの金属元素のうち一種類以上）で表されるリチウム複合酸化物であり、
前記リチウム複合酸化物が、充電終了時において単一の結晶相のみから成り、Ｒ−３ｍに帰属される結晶相となることを特徴とする非水電解液電池（ただし、正極活物質が下記の一般式（Ｉ）
ＬｉxＮｉ1-yＭｅyＯ2         （Ｉ）
（式中、ＭｅはＮｉ以外の遷移金属元素、０＜ｘ＜１．１、０≦ｙ＜０．６を表す）で表されるリチウム複合酸化物において、Ｘ線回折によるリートベルト解析法による３ａサイトに占めるリチウム含有率が９０％以上で、かつ六方晶の層状化合物（空間群Ｒ−３ｍ）に属する上記リチウム複合酸化物の純度が９０％以上であることを特徴とするリチウム複合酸化物である場合を除く）。
【請求項２】
電池の充電終了時の開回路電圧がリチウムに対して３．９〜４．３Ｖである請求項１記載の非水電解液電池。
【請求項３】
充電終了時の正極活物質のｘ値が０．１≦ｘ≦０．５である請求項１記載の非水電解液電池。
【請求項４】
前記正極活物質を用いた電池の充電終了時の正極板のＣｕＫα線を使用したＸ線回折図において、２θ＝１８°〜２０°付近の回折ピークおよび２θ＝４４°〜４６°付近の回折ピークが単一ピークであることを特徴とする請求項１記載の非水電解液電池。
【請求項５】
前記正極活物質が共沈法で生成したＮｉ（１−ｙ）Ｍｙ（ＯＨ）２とＬｉ化合物から合成したリチウム複合酸化物であることを特徴とする請求項１記載の非水電解液電池。
【発明の詳細な説明】
【０００１】
【発明の属する技術分野】
本発明は、非水電解液二次電池の、特にその正極活物質の結晶構造に関するものである。
【０００２】
【従来の技術】
近年、民生用電子機器のポータブル化、コードレス化が急速に進んでいる。現在、これら電子機器の駆動用電源としての役割をニッケル−カドミウム電池あるいは密閉型小型鉛蓄電池が担っているが、ポータブル化、コードレス化が進展し定着するに従い、駆動用電源となる二次電池の高エネルギー密度化、小型軽量化の要望が強くなっている。
【０００３】
このような状況から、例えば特開昭６３−５９５０７号公報に示されているように、高い作動電圧を示すリチウム複合遷移金属酸化物例えばＬｉＣｏＯ２を正極活物質に用い、リチウムイオンの挿入・離脱を利用した非水電解液二次電池が提案されている。
【０００４】
【発明が解決しようとする課題】
リチウムコバルト複合酸化物は作動電圧は高いものの資源的に稀少でコストの面で割高となり、また放電容量も小さい。これに対してリチウムニッケル複合酸化物は資源的には豊富であるが放電容量は十分であるとはいえず、充放電サイクルを繰り返し行うことにより容量が徐々に低下するサイクル劣化の問題がある。
【０００５】
これらの問題を解決するために、粉末Ｘ線回折法によりリチウムニッケル複合酸化物の結晶状態と放電容量との相関について様々な検討がなされている。線源にＣｕＫαを用いた粉末Ｘ線回折における２θ＝１８°〜２０°付近の（００３）面の回折ピーク及び２θ＝４４°〜４６°付近の（１０４）面の回折ピークの強度比（特開平６−６０８８７号公報、特開平５−２９０８４５号公報、特開平６−２１５７７３号公報）や半価幅（特開平６−２６７５３９号公報）と放電容量との間に一定の相関があることが報告されている。
【０００６】
またＬｉｘＮｉＯ２は電池の充放電に伴い結晶相が変化することが報告されており（Ｗ．Ｌｉ，Ｊ．Ｎ．Ｒｅｉｍｅｒｓ  ａｎｄ  Ｊ．Ｒ．Ｄａｈｎ，Ｓｏｌｉｄ  Ｓｔａｔｅ  Ｉｏｎｉｃｓ，１２３−１３０，６７（１９９３））、特に充電終止電圧に対応する０．１８≦ｘ≦０．３２の領域では、いずれもＲ−３ｍに帰属されるＣ軸長の異なる２種類の結晶相が混在することが知られている。
【０００７】
結晶中に上述の様な２種類の結晶相が存在することにより結晶に歪みが生じ、充放電サイクルを繰り返すうちに構造破壊が生じ一部が可逆性を失って充放電容量が低下するものと考えられる。
【０００８】
一方、米国特許第４，９８０，０８０号、特開平５−３２５９６６号公報に示されているように、リチウムニッケル複合酸化物のニッケルの一部をコバルトで置換したＬｉｘＮｉ（１−ｙ）ＣｏｙＯ２が合成され、サイクル特性の改善が報告されている。
【０００９】
本発明の目的は上記正極活物質に関する問題点の解決を図るものであり、充電終了時において正極活物質中に２種類の結晶相が混在することにより結晶構造が破壊されることを防止して、充放電サイクル特性の優れた非水電解液二次電池を提供するものである。
【００１０】
【課題を解決するための手段】
本発明は一般式ＬｉxＮｉ(1-y)ＭyＯ2（０≦ｘ≦１．２，０＜ｙ≦０．５，ＭはＴｉ，Ｖ，Ｃｒ，Ｍｎ，Ｆｅ，Ｃｏ，Ｃｕ，Ｚｎ，Ａｌ，Ｂの金属元素のうち一種類以上）で表されるリチウムニッケル複合酸化物（ただし、下記の一般式（Ｉ）
ＬｉxＮｉ1-yＭｅyＯ2         （Ｉ）
（式中、ＭｅはＮｉ以外の遷移金属元素、０＜ｘ＜１．１、０≦ｙ＜０．６を表す）で表されるリチウム複合酸化物において、Ｘ線回折によるリートベルト解析法による３ａサイトに占めるリチウム含有率が９０％以上で、かつ六方晶の層状化合物（空間群Ｒ−３ｍ）に属する上記リチウム複合酸化物の純度が９０％以上であることを特徴とするリチウム複合酸化物を除く）、
を主材とする正極と、リチウム、リチウム合金またはリチウムイオンを吸蔵・放出する化合物を主材とする負極とを備えたリチウム電池に関するものであって、前記リチウムニッケル複合酸化物が、充電終了時において単一の結晶相のみから成り、Ｒ−３ｍに帰属される結晶相となることを特徴とする。
【００１１】
ここで、充電終了時とは、充電時の電池の開回路電圧がリチウムに対して３．９〜４．３Ｖで、かつ正極活物質のＸの値が０．１≦Ｘ≦０．５である場合である。
【００１２】
【発明の実施の形態】
具体的には、リチウムニッケル複合酸化物のニッケルの一部を異種元素で置換すると共に、その置換元素の添加方法は、ニッケル水酸化物と置換元素水酸化物を濃度を限定すると共に同時に析出させる共沈法により生成したＮｉ（１−ｙ）Ｍｙ（ＯＨ）２を原料とし、リチウム化合物と共に焼成することによるものである。
【００１３】
前記の方法で合成したＬｉｘＮｉ（１−ｙ）ＭｙＯ２は、充電終了時の正極板のＣｕＫα線を使用したＸ線回折において、２θ＝１８°〜２０°付近の回折ピークおよび２θ＝４４°〜４６°付近の回折ピークが単一ピークであることを特徴とする。
【００１４】
なお、正極板そのもののＸ線回折の測定は、正極板の平面をＸ線装置の試料台に平行に設置して行った。
【００１５】
ＬｉｘＮｉＯ２には充電終止電圧に対応する０．１８≦ｘ≦０．３２の領域では、いずれもＲ−３ｍに帰属されるＣ軸長の異なる２種類の結晶相が混在することが知られている。
【００１６】
このため充放電サイクルを繰り返すたびに結晶に歪みが生じ、構造破壊により一部が可逆性を失って充放電容量が低下するものと考えられる。
【００１７】
本発明のＬｉｘＮｉ（１−ｙ）ＭｙＯ２で表されるリチウムニッケル複合酸化物のうち、充電終了時の正極板のＣｕＫα線を使用したＸ線回折において、２θ＝１８°〜２０°付近の回折ピークおよび２θ＝４４°〜４６°付近の回折ピークがともに単一ピークとなるものは、Ｒ−３ｍまたはＣ２／ｍに帰属される単一の結晶相のみを有するため、充電終止電圧付近における結晶格子の歪みが小さく構造破壊を防止でき、電池の充放電サイクル特性を向上させることができる。
【００１８】
なお、このような特性は単にニッケルの一部を異種元素で置換するだけでは得られないものである。
【００１９】
【実施例】
以下、本発明の実施例を図面を参照しながら説明する。
【００２０】
なお、試作電池の充電は４．２Ｖまで定電流５００ｍＡで行った後、さらに４．２Ｖの定電圧でトータル２時間行い、放電は３．０Ｖまで定電流７５０ｍＡで行った。
【００２１】
充電状態の正極板のＸ線回折の測定は、５サイクル目の充電状態の電池を分解して正極板を取り出し、正極板の平面をＸ線装置の試料台に平行に設置し、ＣｕＫα線を使用して行った。本発明の実施例および比較例の電池の充電終了時における正極板のＸ線回折図を図１（ａ）〜（ｃ）に示す。また比較として充電前の電池の正極板のＸ線回折図を図１（ｄ）に示す。
【００２２】
（実施例１）
図２に本実施例で用いた円筒形電池の縦断面図を示す。図２において１は耐有機電解液性のステンレス鋼板を加工した電池ケース、２は安全弁を設けた封口板、３は絶縁パッキングを示す。４は極板群であり、正極板５及び負極板６がセパレーター７を介して複数回渦巻状に巻回されてケース内に収納されている。そして上記正極板５からは正極アルミリード５ａが引き出されて封口板２に接続され、負極板６からは負極ニッケルリード６ａが引き出されて電池ケース１の底部に接続されている。８は絶縁リングで極板群４の上下部にそれぞれ設けられている。
【００２３】
負極合剤は、コークスを加熱処理した炭素粉１００重量部に、スチレンブタジエンゴム３．５重量部を混合し、カルボキシメチルセルロース水溶液に懸濁させたペースト状ものを用いた。このペーストを厚さ０．０１５ｍｍの銅箔の両面に塗着し、乾燥後０．２ｍｍに圧延し、幅３９ｍｍ、長さ４２５ｍｍの大きさに切り出して負極板６とした。
【００２４】
正極活物質の合成には共沈法により合成した水酸化ニッケルを用いた。すなわち、硫酸ニッケル（ＮｉＳＯ４）水溶液と硫酸コバルト（ＣｏＳＯ４）水溶液を混合し、温度及びｐＨを制御して沈殿を析出させ、ニッケルの一部をＣｏで置換した一般式Ｎｉ（１−ｙ）Ｃｏｙ（ＯＨ）２で表される水酸化ニッケルのうち、ｙ＝０．１０、０．１５、０．２０、０．３０および０．５０のものを合成した。但し、他のコバルト塩（例えばＣｏ（ＮＯ３）２）を用いた場合にも同様の合成が可能であった。
【００２５】
水酸化リチウム−水和物（ＬｉＯＨ・Ｈ２Ｏ）と上記水酸化ニッケル（Ｎｉ（１−ｙ）Ｃｏｙ（ＯＨ）２）とのＬｉ：Ｎｉ＋Ｃｏ原子比１：１混合物を空気雰囲気下、７００℃で５時間熱処理してリチウムニッケル複合酸化物粉末ＬｉＮｉ（１−ｙ）ＣｏｙＯ２を得た。
【００２６】
正極合剤は、前記正極活物質粉末１００重量部に、アセチレンブラック５重量部、ポリフッ化ビニリデン（ＰＶＤＦ）５重量部を混合し、Ｎ−メチルピロリジノンに懸濁させたペースト状のものを用いた。このペーストを厚さ０．０２０ｍｍのアルミニウム（Ａｌ）箔の両面に塗着し、乾燥後０．１３ｍｍに圧延し、幅３７ｍｍ、長さ３８０ｍｍの大きさに切り出して正極板５とした。
【００２７】
炭酸エチレン（ＥＣ）と炭酸ジエチル（ＤＥＣ）の等容積混合溶媒に、六フッ化リン酸リチウム（ＬｉＰＦ６）を１．５ｍｏｌ／ｌの割合で溶解させ電解液とした。
【００２８】
正極板５と負極板６をセパレーター７を介して渦巻状に巻回し、直径１６．３ｍｍ、高さ５０．７ｍｍの電池ケースに収納した。電解液を極板群４に注入した後、電池を密封口し、試験電池とした。
【００２９】
この様にして作製した電池のうち、ｙ＝０．１０のものを電池Ａ、ｙ＝０．１５のものを電池Ｂ、ｙ＝０．２０のものを電池Ｃ、ｙ＝０．３０のものを電池Ｄ、ｙ＝０．５０のものを電池Ｅとした。
【００３０】
電池Ａ，Ｂ，Ｃ，Ｄ，Ｅの充電終了時の正極板のＸ線回折図はいずれも図１（ａ）と同様の特徴を有していた。すなわち、２θ＝１８°〜２０°付近の回折ピークおよび２θ＝４４°〜４６°付近の回折ピークが共に単一ピークであった。このＸ線回折図により、Ｒ−３ｍに帰属される単一の結晶相のみを有する。
【００３１】
（実施例２）
ニッケルの一部をＭｎで置換した一般式Ｎｉ（１−ｙ）Ｍｎｙ（ＯＨ）２で表される水酸化ニッケルのうち、ｙ＝０．１１および０．１６のものを共沈法により合成した。水酸化リチウム−水和物（ＬｉＯＨ・Ｈ２Ｏ）と前記水酸化ニッケル（Ｎｉ（１−ｙ）Ｍｎｙ（ＯＨ）２）とのＬｉ：Ｎｉ＋Ｍｎ原子比１：１混合物を空気雰囲気下、８００℃で２４時間熱処理してリチウムニッケル複合酸化物粉末ＬｉＮｉ（１−ｙ）ＭｎｙＯ２を得た。
【００３２】
ｙ＝０．１１のものを電池Ｆ、ｙ＝０．１６のものを電池Ｇとした。
電池ＦおよびＧの充電終了時の正極板のＸ線回折図はいずれも図１（ａ）と同様の特徴を有していた。すなわち、２θ＝１８°〜２０°付近の回折ピークおよび２θ＝４４°〜４６°付近の回折ピークが共に単一ピークであった。このＸ線回折図により、Ｒ−３ｍに帰属される単一の結晶相のみを有する。
【００３３】
（実施例３）
ニッケルの一部をＡｌで置換した一般式Ｎｉ（１−ｙ）Ａｌｙ（ＯＨ）２で表される水酸化ニッケルのうち、ｙ＝０．１０のものを共沈法により合成した。水酸化リチウム−水和物（ＬｉＯＨ・Ｈ２Ｏ）と前記水酸化ニッケル（Ｎｉ（１−ｙ）Ａｌｙ（ＯＨ）２）とのＬｉ：Ｎｉ＋Ａｌ原子比１：１混合物を空気雰囲気下、７００℃で５時間熱処理してリチウムニッケル複合酸化物粉末ＬｉＮｉ（１−ｙ）ＡｌｙＯ２を得た。
【００３４】
前記正極活物質粉末を用いた他は（実施例１）と同様に電池を作製し、この電池を電池Ｈとした。
【００３５】
電池Ｈの充電終了時の正極板のＸ線回折図はいずれも図１（ａ）と同様の特徴を有していた。すなわち、２θ＝１８°〜２０°付近の回折ピークおよび２θ＝４４°〜４６°付近の回折ピークが共に単一ピークであった。このＸ線回折図により、Ｒ−３ｍに帰属される単一の結晶相のみを有する。
【００３６】
（比較例１）
水酸化リチウム−水和物（ＬｉＯＨ・Ｈ２Ｏ）と水酸化ニッケル（Ｎｉ（ＯＨ）２）とのＬｉ：Ｎｉ原子比１：１混合物を酸素雰囲気下、７００℃で１３時間熱処理してリチウムニッケル複合酸化物粉末ＬｉＮｉＯ２を得た。
【００３７】
前記正極活物質粉末を用いた他は（実施例１）と同様に電池を作製し、この電池を電池Ｉとした。
【００３８】
電池Ｉの充電状態の正極板のＸ線回折図は図１（ｂ）に示すように２θ＝１８°〜２０°付近の回折ピークおよび２θ＝４４°〜４６°付近の回折ピークが共に分裂している。このＸ線回折図により、いずれもＲ−３ｍに帰属されるＣ軸長の異なる２種類の結晶相が混在することが分かる。
【００３９】
（比較例２）
水酸化ニッケル（Ｎｉ（ＯＨ）２）と酸化コバルト（Ｃｏ３Ｏ４）のＮｉ／Ｃｏ比０．９５／０．０５、０．９０／０．１０、０．８５／０．１５、０．８０／０．２０および０．５０／０．５０混合物に、それぞれ水酸化リチウム−水和物（ＬｉＯＨ・Ｈ２Ｏ）をＬｉ：Ｎｉ＋Ｃｏ原子比１：１で混合し、酸素雰囲気下、７００℃で５時間熱処理してリチウムニッケル複合酸化物粉末ＬｉＮｉ（１−ｙ）ＣｏｙＯ２（ｙ＝０．０５，０．１０，０．１５，０．２０，０．５０）を得た。
【００４０】
前記正極活物質粉末を用いた他は（実施例１）と同様に電池を作製し、このうち、ｙ＝０．０５のものを電池Ｊ、ｙ＝０．１０のものを電池Ｋ、ｙ＝０．１５のものを電池Ｌ、ｙ＝０．２０のものを電池Ｍ、ｙ＝０．５０のものを電池Ｎとした。
【００４１】
電池Ｊ，Ｋ，Ｌ，Ｍ，Ｎの充電状態の正極板のＸ線回折図はいずれも図１（ｃ）と同様の特徴を有していた。すなわち、２θ＝１８°〜２０°付近の回折ピークの低角側にわずかに分裂ピークが見られ、回折ピーク自体が広幅化している。このＸ線回折図により、わずかに複数の結晶相が混在し結晶相が乱れていることが分かる。
【００４２】
本発明の実施例および比較例の電池のサイクル試験結果を（表１）に示す。なお、電池Ａ〜Ｎはそれぞれ３０個組み立てて試験を行い、（表１）には平均値を示した。
【００４３】
【表１】
0003613869.tif 000002
【００４４】
この試験結果から以下のことが分かる。
ＬｉＮｉＯ２を正極活物質として用いた電池Ｉでは、Ｘ線回折図により、活物質中にいずれもＲ−３ｍに帰属されるＣ軸長の異なる２種類の結晶相が混在することが分かる。結晶中にこの様な２種類の結晶相が存在することにより結晶に歪みが生じ、充放電サイクルを繰り返すうちに構造破壊が生じ一部が可逆性を失って充放電容量が低下するため、電池Ｉはサイクル特性が極端に悪いことが分かる。
【００４５】
ＬｉＯＨ・Ｈ２Ｏ、Ｎｉ（ＯＨ）２およびＣｏ３Ｏ４から成る混合物を熱処理することによって得られたＬｉＮｉ（１−ｙ）ＣｏｙＯ２を正極活物質として用いた電池Ｊ，Ｋ，Ｌ，Ｍ，Ｎでは、Ｘ線回折図により、わずかに複数の結晶相が混在し結晶相が乱れていることが分かる。これらの電池の場合にも結晶の歪みにより構造破壊が生じるため、電池Ｊ，Ｋ，Ｌ，Ｍ，Ｎはサイクル特性が悪いことが分かる。
【００４６】
共沈法により生成したＮｉ（１−ｙ）Ｃｏｙ（ＯＨ）２（０＜ｙ≦０．５）から合成したリチウムニッケル複合酸化物ＬｉＮｉ（１−ｙ）ＣｏｙＯ２を正極活物質として用いた電池Ａ，Ｂ，Ｃ，Ｄ，Ｅでは、Ｘ線回折図により、活物質中にＲ−３ｍに帰属される単一の結晶相のみを有する。この様なリチウムニッケル複合酸化物では充電終止電圧付近における結晶格子の歪みが小さく構造破壊を生じないため、電池Ａ，Ｂ，Ｃ，Ｄ，Ｅは良好なサイクル特性を示す。
【００４７】
但し、電池Ａの充電状態の正極板のＸ線回折図は、２θ＝１８°〜２０°付近の回折ピークおよび２θ＝４４°〜４６°付近の回折ピークが共にわずかに非対称であり、わずかに結晶相が乱れている。このため電池Ｂ，Ｃは電池Ａに比べサイクル特性が優れており、Ｃｏによる置換量はｙ＞０．１０が好ましい。
【００４８】
また、ｙ＝０．５の電池Ｅは初期容量が低く好ましくない。従って、Ｃｏによる置換量は０．１０＜ｙ≦０．３０が好ましい。
【００４９】
共沈法により生成したＭ＝Ｍｎ，ＡｌであるＮｉ（１−ｙ）Ｍｙ（ＯＨ）２（０＜ｙ≦０．３）から合成したリチウムニッケル複合酸化物ＬｉＮｉ（１−ｙ）ＭｙＯ２を正極活物質として用いた電池Ｆ，Ｇ，Ｈの充電状態の正極板のＸ線回折図もまた図１（ａ）に類似したものとなり、初期放電容量は上記のＭ＝Ｃｏである電池Ａ，Ｂ，Ｃに比べて低いものの、良好なサイクル特性を示す。
【００５０】
その他の置換元素（Ｍ＝Ｔｉ，Ｖ，Ｃｒ，Ｆｅ，Ｃｕ，Ｚｎ，Ｂ等）についても同様の効果が得られた。また、上記実施例においては水酸化リチウムを用いて正極活物質を合成したが、炭酸リチウムや硝酸リチウム等のリチウム塩を用いても同様の効果が得られた。
【００５１】
上記実施例においては円筒形の電池を用いて評価を行ったが、角形など電池形状が異なっても同様の効果が得られる。
【００５２】
さらに、上記実施例において負極には炭素材料を用いたが、本発明における効果は正極板において作用するため、リチウムイオンを吸蔵・放出可能な物質であれば特に制限なく用いることができる。例えばリチウムやリチウム合金、Ｆｅ２Ｏ３、ＷＯ２等の酸化物、ＴｉＳ２等の硫化物など、他の負極材料を用いても同様の効果が得られる。
【００５３】
また、上記実施例において電解液として六フッ化リン酸リチウム（ＬｉＰＦ６）を使用したが、他のリチウム含有塩、例えば過塩素酸リチウム（ＬｉＣｉＯ４）、トリフルオロメチルスルホン酸リチウム（ＣＦ３ＳＯ３Ｌｉ）、六フッ化砒酸リチウム（ＬｉＡｓＦ６）等でも同様の効果が得られた。
【００５４】
さらに、上記実施例では炭酸エチレン（ＥＣ）と炭酸ジエチル（ＤＥＣ）の混合溶媒を用いたが、他の非水溶媒、例えば炭酸プロピレン（ＰＣ）等の環状エステル、テトラヒドロフラン（ＴＨＦ）等の環状エーテル、ジメトキシエタン（ＤＭＥ）等の鎖状エーテル、プロピオン酸メチル（ＭＰ）等の鎖状エステルなどの非水溶媒や、これらの多元系混合溶媒を用いても同様の効果が得られた。
【００５５】
【発明の効果】
以上の説明から明らかなように、本発明は充電終了時にＲ−３ｍに帰属される単一の結晶相のみを有するリチウムニッケル複合酸化物を正極活物質に用いることにより、充電終止電圧付近における結晶格子の歪みが小さく構造破壊を防止でき、電池の充放電サイクル特性を向上させることができる。
【００５６】
充放電サイクル特性の優れた非水電解液二次電池を提供することができる。
【図面の簡単な説明】
【図１】（ａ）  充電後の電池Ａ〜Ｈの正極板のＸ線回折図
（ｂ）  充電後の電池Ｉの正極板のＸ線回折図
（ｃ）  充電後の電池Ｊ〜Ｎの正極板のＸ線回折図
（ｄ）  充電前の電池Ａ〜Ｅの正極板のＸ線回折図
【図２】円筒形電池の縦断面図
【符号の説明】
１    電池ケース
２    封口板
３    絶縁パッキング
４    極板群
５    正極板
５ａ  正極リード
６    負極板
６ｂ  負極リード
７    セパレーター
８    絶縁リング
【図１】
0003613869.tif 000003
【図２】
0003613869.tif 000004